(57)【特許請求の範囲】
【請求項１】
化学成分が質量％で、Ｃ：０．０２０％以下、Ｓｉ：０．０２〜０．５０％、Ｍｎ：０．０２〜０．５０％、Ｐ：０．０１０％以下、Ｓ：０．００１０％以下、Ｃｒ：２０．０〜２３．０％、Ｍｏ：８．０〜１０．０％、Ｆｅ：５．０％以下、Ａｌ：０．０２〜０．４０％、Ｔｉ：０．１０〜０．４０％を含有し、さらに、Ｎｂ＋Ｔａ：３．１５〜４．１５％を含有し、残部Ｎｉ及び不可避的不純物からなるＮｉ合金を合せ材とし、低合金鋼を母材とするクラッド鋼板において、前記母材の化学成分が質量％で、Ｃ：０．０２０〜０．１００％、Ｓｉ：０．１０〜０．５０％、Ｍｎ：０．７５〜１．８０％、Ｐ：０．０１５％以下、Ｓ：０．００３０％以下、Ｃｕ：０．０１〜０．５０％、Ｎｉ：０．０１〜０．４５％、Ｃｒ：０．０１〜０．５０％、Ｍｏ：０．０１〜０．５０％、Ｎｂ：０．００５〜０．０８０％、Ｔｉ：０．００５〜０．０３０％、Ｎ：０．００１０〜０．００６０％、Ａｌ：０．０７０％以下、Ｃａ：０．００１０〜０．００４０％を含有し、残部Ｆｅ及び不可避的不純物からなることを特徴とする母材の低温靭性とＨＡＺ靭性及び合せ材の耐食性に優れたＮｉ合金クラッド鋼板の製造方法であって、
クラッド鋼板の素材を用いて、１０５０℃〜１２００℃に加熱後、鋼板表面温度が９５０℃以上での圧下比を２．０以上とし、９００℃以下の温度域における累積圧下率を５０％以上、圧延終了温度を７５０℃以上とする熱間圧延を行った後に、冷却速度３℃／ｓ以上、冷却停止温度５００℃以上６００℃以下とする加速冷却を行った後に放冷することを特徴とする母材の低温靭性とＨＡＺ靭性及び合せ材の耐食性に優れたＮｉ合金クラッド鋼板の製造方法。
【請求項２】
さらに、前記Ｔｉと前記Ｎとの質量％比であるＴｉ／Ｎが２．００〜４．００の範囲にあることを特徴とする請求項１記載の母材の低温靭性とＨＡＺ靭性及び合せ材の耐食性に優れたＮｉ合金クラッド鋼板の製造方法。
【発明の詳細な説明】
【技術分野】
【０００１】
本発明は、母材の低温靭性とＨＡＺ靭性及び合せ材の耐食性に優れたＮｉ合金クラッド鋼板およびその製造方法に関するものである。
【背景技術】
【０００２】
クラッド鋼板は母材の機械的特性と合せ材の耐食性を兼ね備え、かつ経済性に優れた高機能鋼板である。Ｎｉ合金クラッド鋼板の合せ材としてはＡｌｌｏｙ８２５やＡｌｌｏｙ６２５が代表的にあるが、Ａｌｌｏｙ６２５クラッド鋼板はその合せ材の高耐食性能から、エネルギー開発分野の成長とともにパイプライン用途として需要が特に期待されている。近年、難採掘環境と呼ばれる領域においてもエネルギー資源開発が進んでおり、このような環境は、今まで以上に母材の低温靭性、特に脆性破壊の伝播停止特性や合せ材の耐食性が求められている。
【０００３】
クラッド鋼板とは合せ材にステンレス鋼やＮｉ合金、母材に低合金鋼材と、二種類の性質の異なる金属を張り合わせた鋼材である。クラッド鋼は、異種金属を金属学的に接合させたもので、めっきとは異なり剥離する心配がなく単一金属及び合金では達し得ない新たな特性を持たせることができる。
【０００４】
クラッド鋼板は、使用環境毎の目的に合った機能を有する合せ材を選択することにより無垢材（全厚が合せ材の金属組織のような場合をいう）と同等の機能を発揮させることができる。さらに、クラッド鋼の母材には、耐食性以外の高靭性、高強度といった厳しい環境に適した炭素鋼や低合金鋼を適用することができる。
【０００５】
このように、クラッド鋼は、無垢材よりも合金元素の使用量が少なく、かつ、無垢材と同等の耐食性能を確保でき、さらに炭素鋼や低合金鋼と同等の強度や靭性を確保できるため、経済性と機能性が両立できるという利点を有する。
【０００６】
以上から、高合金の合せ材を用いたクラッド鋼は非常に有益な機能性鋼材であると考えられており、近年そのニーズが各種産業分野で益々高まっている。
【０００７】
しかしながら、合せ材であるＮｉ合金の中でもＡｌｌｏｙ６２５は、クラッド鋼板製造時の熱履歴によって炭化物や金属間化合物が析出する。析出する炭化物としては、ＭＣ、Ｍ６Ｃ、Ｍ２３Ｃ６（Ｍは金属元素を表す）などがあり、金属間化合物としては、Ｌａｖｅｓ相、δ相、γ’’相がある。このうち、ＭＣは主としてＮｂＣであり、ＭＣの析出は耐食性に大きな影響を与えない。また、Ａｌｌｏｙ６２５中では金属間化合物の析出は炭化物の析出よりも遅く、耐食性劣化の原因となりにくい。従って、Ａｌｌｏｙ６２５の耐食性劣化を引き起こすのはＭ６ＣおよびＭ２３Ｃ６である。これらＭ６Ｃ、Ｍ２３Ｃ６は７００〜９００℃の温度域に析出ノーズが存在し、耐食元素であるＣｒ、Ｍｏ、Ｎｉを含有し、粒界に沿って析出するため、鋭敏化の原因となる。通常、無垢材であれば圧延後に溶体化処理を施し析出物を固溶させることができるが、クラッド鋼の場合には析出物が溶け込むような高温に加熱保持すると、母材である低合金鋼の結晶粒が粗大化し、機械的特性が著しく悪化するという問題がある。
【０００８】
このような背景から、以下に示すようなクラッド鋼板およびクラッド鋼板の製造方法が開示されている。
【０００９】
特許文献１および特許文献２には、クラッド鋼の母材の強度と低温靭性を達成する、焼入れ焼戻し処理で製造されたクラッド鋼およびその製造方法が開示されている。しかしながら、上述したように、特定の温度域で保持されると耐食性の劣化が生じるため、高耐食性を達成するためには、焼入れ処理や焼戻し処理を行わない方が良い。また、焼入れ焼戻し処理での製造方法では、低温靭性、特に脆性破壊の伝播停止性能を向上させるのには限界がある。合せ材の耐食性と母材の低温靭性を向上させるための手段としてＴＭＣＰ（Thermo-mechanical control process）プロセスを適用することが好ましい。
【００１０】
特許文献３には、母材にＮｂを０．０８〜０．１５質量％の範囲で含有した低合金鋼を用いて、１０００℃以下での圧下比を３以上とし、圧延終了温度を９００℃〜１０００℃としたステンレス鋼またはニッケル合金を合せ材としたクラッド鋼板のＴＭＣＰでの製造方法が記載されている。しかしながら、Ｎｂを０．０８質量％以上含有すると、溶接熱影響部靭性が劣化するため、鋼構造物として用いる以上、Ｎｂ含有量は０．０８質量％未満とすることが望ましい。但し、Ｎｂ含有量を下げた場合には、制御圧延による結晶粒の微細化のためには、より低温での圧延が必要となってくる。
【００１１】
特許文献４には、母材にＣｕを１．５質量％以下、Ｎｉを３．０％質量以下、Ｃｒを０．３質量％以下、Ｍｏを０．３質量％以下等を選択的に含有した低合金鋼を用いて、１１００℃以上に加熱した後に、１０００℃以上の温度範囲で圧下比を３以上とし、制御圧延として８５０℃以下から母材のＡｒ３点−２０℃までの温度範囲で５０％以上の圧下を施す、Ｎｉ合金クラッド鋼板のＴＭＣＰでの製造方法が記載されている。しかしながら、Ｃｕは０．５０質量％以上、Ｎｉは０．４５質量％以上含有すると、溶接性が劣化するという問題がある。その分、Ｃｕ、Ｎｉ、Ｃｒ、Ｍｏを選択的に含有するのではなく、低含有量として全てを必須として含有する方が、安定的に強度と低温靭性を確保可能となる。また、鋼構造物として重要な溶接熱影響部靭性（ＨＡＺ靭性）を確保する点について考慮していない。
【先行技術文献】
【特許文献】
【００１２】
【特許文献１】特開２００６−３２８４６０号公報
【特許文献２】特開２００４−１４９８２１号公報
【特許文献３】特開平５−２６１５６７号公報
【特許文献４】特開平５−２４５６５７号公報
【発明の概要】
【発明が解決しようとする課題】
【００１３】
本発明は、母材の低温靭性とＨＡＺ靭性および合せ材の耐食性に優れたＮｉ合金クラッド鋼板およびその製造方法を提供する。
【課題を解決するための手段】
【００１４】
Ｎｉ合金クラッド鋼板は、無垢のＮｉ合金や無垢の低合金鋼と異なり、合せ材の耐食性の確保、母材の機械的特性の確保、複合材料としての接合性の確保の３つの特性を同時に満たす必要がある。発明者らは、かかる事情に鑑み、合せ材の耐食性については、炭化物を抑制するためにＣ含有量を低くし、さらに製造条件で圧延終了温度の低温化の防止、また、母材の機械的特性、特に低温靭性と溶接熱影響部の靭性の確保のために、母材の成分と製造条件の加熱温度と制御圧延条件の適正化、また、接合性については、製造条件のスラブ加熱温度と熱間圧延の温度範囲とその際の圧下比について鋭意検討し、全ての特性を満足する条件を知見した。
【００１５】
本発明は、このような知見に基づいて完成させたもので、その要旨は、以下の通りである。
【００１６】
［１］  Ｎｉ合金を合せ材とし、低合金鋼を母材とするクラッド鋼板において、前記母材の化学成分が質量％で、Ｃ：０．０２０〜０．１００％、Ｓｉ：０．１０〜０．５０％、Ｍｎ：０．７５〜１．８０％、Ｐ：０．０１５％以下、Ｓ：０．００３０％以下、Ｃｕ：０．０１〜０．５０％、Ｎｉ：０．０１〜０．４５％、Ｃｒ：０．０１〜０．５０％、Ｍｏ：０．０１〜０．５０％、Ｎｂ：０．００５〜０．０８０％、Ｔｉ：０．００５〜０．０３０％、Ｎ：０．００１０〜０．００６０％、Ａｌ：０．０７０％以下、Ｃａ：０．００１０〜０．００４０％を含有し、残部Ｆｅ及び不可避的不純物からなることを特徴とする母材の低温靭性とＨＡＺ靭性及び合せ材の耐食性に優れたＮｉ合金クラッド鋼板。
【００１７】
［２］  さらに、前記Ｔｉと前記Ｎとの質量％比であるＴｉ／Ｎが２．００〜４．００の範囲にあることを特徴とする［１］記載の母材の低温靭性とＨＡＺ靭性及び合せ材の耐食性に優れたＮｉ合金クラッド鋼板。
【００１８】
［３］  前記合せ材の化学成分が質量％で、Ｃ：０．０２０％以下、Ｓｉ：０．０２〜０．５０％、Ｍｎ：０．０２〜０．５０％、Ｐ：０．０１０％以下、Ｓ：０．００１０％以下、Ｃｒ：２０．０〜２３．０％、Ｍｏ：８．０〜１０．０％、Ｆｅ：５．０％以下、Ａｌ：０．０２〜０．４０％、Ｔｉ：０．１０〜０．４０％を含有し、さらに、Ｎｂ＋Ｔａ：３．１５〜４．１５％を含有し、残部Ｎｉ及び不可避的不純物からなることを特徴とする［１］または［２］に記載の母材の低温靭性とＨＡＺ靭性及び合せ材の耐食性に優れたＮｉ合金クラッド鋼板。
【００１９】
［４］  ［１］乃至［３］の何れかに記載のクラッド鋼板の素材を用いて、１０５０℃〜１２００℃に加熱後、鋼板表面温度が９５０℃以上での圧下比を２以上とし、９００℃以下の温度域における累積圧下率を５０％以上、圧延終了温度を７５０℃以上とする熱間圧延を行った後に、冷却速度３℃／ｓ以上、冷却停止温度６００℃以下とする加速冷却を行った後に放冷することを特徴とする母材の低温靭性とＨＡＺ靭性及び合せ材の耐食性に優れたＮｉ合金クラッド鋼板の製造方法。
【発明の効果】
【００２０】
本発明によれば、母材の化学成分としてＣｕ、Ｎｉ、Ｃｒ、Ｍｏを必須元素として全て含有し、また、ＴＭＣＰ製造条件を適正化することで、母材の低温靭性とＨＡＺ靭性および合せ材の耐食性に優れたＮｉ合金クラッド鋼板を得ることができる。
【発明を実施するための形態】
【００２１】
以下、本発明における成分の限定範囲について詳細に説明する。各元素の％表示は特に記載が無い限り質量％を意味する。
【００２２】
１．母材の化学成分について
Ｃ：０．０２０〜０．１００％
Ｃは鋼の強度を向上させる有効な成分であり、０．０２０％未満では一般溶接用鋼としては強度が得られないため０．０２０％以上とする。一方、過剰なＣの含有は鋼材ならびに熱影響部の靭性の劣化を招き、また、溶接性の観点からＣ量の低減が望ましいため上限を０．１００％とする。なお、溶接性及びＨＡＺ靭性の観点から、好ましくは０．０２０〜０．０８０％の範囲である。より好ましくは０．０３０〜０．０８０％の範囲である。
【００２３】
Ｓｉ：０．１０〜０．５０％
Ｓｉは製鋼時の脱酸のために添加され、また、母材の強度確保に必要な成分であるため０．１０％以上の含有が必要である。一方、０．５０％を超えるＳｉの含有は靭性、加工性に悪影響を及ぼすためＳｉ量は０．１０〜０．５０％の範囲とする。脱酸の効果と靭性の観点から好ましくは０．２０〜０．４０％の範囲である。
【００２４】
Ｍｎ：０．７５〜１．８０％
Ｍｎは母材の強度及び靭性の確保に有効な成分として０．７５％以上の含有が必要であるが、１．８０％を超えるＭｎの含有は靭性、溶接性に悪影響を与えるため、Ｍｎ量は０．７５〜１．８０％の範囲とする。なお、好ましくは、１．００〜１．７０％の範囲である。
【００２５】
Ｐ：０．０１５％以下
母材ならびに溶接熱影響部靭性を確保するため、Ｐを極力低減することが望ましいが、過度の脱Ｐはコスト上昇を招くためＰ量は０．０１５％以下とする。好ましくは０．０１０％以下である。
【００２６】
Ｓ：０．００３０％以下
Ｓは鋼中不純物として不可避な元素であるが、低温靭性を確保するためにはＳ量は０．００３０％以下とする。好ましくは０．００１０％以下である。
【００２７】
Ｃｕ：０．０１〜０．５０％
Ｃｕは靭性の改善と強度の上昇に有効な元素の１つであるため、０．０１％以上の含有が必要であるが、０．５０％を超えて含有すると溶接性を阻害することがあるので、Ｃｕ量は０．０１〜０．５０％とする。好ましくは、０．１０〜０．４０％の範囲である。
【００２８】
Ｎｉ：０．０１〜０．４５％
Ｎｉは靭性の改善と強度の上昇に有効な元素の１つであるため、０．０１％以上の含有が必要であるが、０．４５％を超えると効果が飽和し、また、Ｎｉの含有は製造コストを上昇させるため、Ｎｉ量は０．０１〜０．４５％の範囲とする。好ましくは、０．１０〜０．４０％の範囲である。
【００２９】
Ｃｒ：０．０１〜０．５０％
Ｃｒは靭性の改善と強度の上昇に有効な元素の１つであるため、０．０１％以上の含有が必要であるが、０．５０％を超えて含有すると溶接熱影響部靭性を劣化させることがあるため、Ｃｒ量は０．０１〜０．５０％の範囲とする。好ましくは、０．０５％〜０．３５％の範囲である。
【００３０】
Ｍｏ：０．０１〜０．５０％
Ｍｏは母材の強度と靭性を安定的に向上させる元素であり、０．０１％以上の含有が必要である。また、０．５０％を超えて含有すると効果が飽和し、また、過剰な含有は溶接熱影響部靭性や溶接性を阻害するため、Ｍｏ量は０．０１〜０．５０％の範囲とする。なお、母材強度と靭性の観点から、好ましくは、０．０５〜０．３５％の範囲である。
【００３１】
Ｎｂ：０．００５〜０．０８０％
Ｎｂは細粒化による析出強化を通じて母材の強度および靭性を向上させるのに有効であるが、その量が０．００５％未満ではその効果を有効に発揮することができない。一方、０．０８０％を超えると溶接熱影響部の靭性を劣化させるため、Ｎｂ量は０．００５〜０．０８０％の範囲とする。好ましくは、０．０１０〜０．０５０％の範囲である。
【００３２】
Ｔｉ：０．００５〜０．０３０％
ＴｉはＴｉＮを形成してスラブ加熱時や溶接熱影響部の粒成長を抑制し、結果としてミクロ組織の微細化をもたらして強度と母材ならびに溶接熱影響部の靭性を改善する効果がある。その含有量は０．００５％未満では効果が少ないため０．００５％以上含有させる。また、Ｔｉの含有量が０．０３０％を超えると、かえって上記効果が得られないのみならず、靭性も劣化させる。したがって、Ｔｉ量は０．００５〜０．０３０％の範囲とする。好ましくは、０．０１０〜０．０２０％の範囲である。
【００３３】
Ｎ：０．００１０〜０．００６０％
ＮはＴｉＮとして析出することで溶接熱影響部靭性の向上に効果があるが、Ｎの含有量が０．００１０％未満では効果が薄れるため下限を０．００１０％とする。しかしながら０．００６０％を超えると固溶Ｎが増大し溶接熱影響部靭性の低下がおこる。Ｔｉの含有量と対応させるＴｉＮの微細析出によるＨＡＺ靭性の向上を考慮しＮ量は０．００１０〜０．００６０％の範囲とする。好ましくは０．００２０〜０．００５０％の範囲である。
【００３４】
Ａｌ：０．０７０％以下
Ａｌは、製鋼過程の脱酸用として重要な元素であるとともに、溶接熱影響部の靭性向上にも効力を有する。しかし、０．０７０％を超えて含有しても溶接熱影響部の靭性改善効果は飽和するので、Ａｌ量は０．０７０％以下とする。一方、溶接熱影響部の靭性改善効果を得るためには、０．０１０％以上の含有が好ましい。
【００３５】
Ｃａ：０．００１０〜０．００４０％
Ｃａは硫化物系介在物の形態を制御し母材の靭性と溶接熱影響部靭性を改善する効果があるため、０．００１０％以上含有する。しかし、０．００４０％を超えると効果が飽和し、逆に清浄度を低下させ溶接熱影響部靭性を劣化させるためＣａ量は０．００１０〜０．００４０％の範囲とする。好ましくは０．００２０〜０．００３０％の範囲である。
【００３６】
Ｔｉ／Ｎ：２．００〜４．００
なお、ＴｉおよびＮは、各元素の含有量（質量％）を表す。
Ｔｉ及びＮは、上記のようにＴｉＮを生成してＨＡＺの靱性を改善するのに重要な元素であり、該効果を充分に発揮するためには両元素の含有量の相関関係も重要となる。すなわち、質量％比で、Ｔｉ／Ｎが２．００未満であると結晶粒が粗大化し、靱性値が大きく低下することがある。また、Ｔｉ／Ｎが４．００を超えると同様の理由により靭性値が低下することがある。したがって、Ｔｉ／Ｎは２．００〜４．００の範囲とすることが好ましい。
【００３７】
２．合せ材の化学成分について
Ｃ：０．０２０％以下
Ｃはクラッド鋼板の製造において、圧延の熱履歴で炭化物として粒界に析出し、耐食性を阻害するため多量の含有は避けるべき元素である。０．０２０％を超えて含有すると、炭化物の析出が促進されて耐食性が劣化するため、Ｃ量は０．０２０％以下とする。好ましくは、０．０１５％以下である。
【００３８】
Ｓｉ：０．０２〜０．５０％
Ｓｉは製造時の脱酸に有効な成分であり、０．０２％以上の含有から効果が発現する。
しかしながら、０．５０％を超えて含有すると非金属介在物として残存し、耐食性が劣化し、また熱間加工性も劣化するため、Ｓｉ量は０．０２〜０．５０％の範囲とする。好ましくは０．０２〜０．２０％の範囲である。
【００３９】
Ｍｎ：０．０２〜０．５０％
Ｍｎは脱酸成分として必要な成分であり、０．０２％以上の含有から効果が発現する。
しかしながら、０．５０％を超えて含有すると非金属介在物として残存し、耐食性が劣化し、また熱間加工性も劣化するため、Ｍｎ量は０．０２〜０．５０％の範囲とする。好ましくは０．０２〜０．１５％の範囲である。
【００４０】
Ｐ：０．０１０％以下
Ｐは不純物元素であり、クラッド鋼板の接合性確保のため、９００℃以上で圧延する際に、粒界に偏析し、耐食性を劣化させる元素である。したがって、Ｐ量は０．０１０％以下とする。好ましくは、０．００５％以下である。
【００４１】
Ｓ：０．００１０以下
ＳはＰと同様で不純物元素であり、クラッド鋼板の接合性確保のため、９００℃以上で圧延する際に、粒界に偏析し、耐食性を劣化させる元素である。したがって、Ｓ量は０．００１０％以下とする。好ましくは、０．０００５％以下である。
【００４２】
Ｃｒ：２０．０〜２３．０％
Ｃｒは、金属の表面に保護性の高い酸化物皮膜を形成し、耐孔食性や耐粒界腐食性を向上させる元素である。また、Ｎｉとの複合添加によって、サワー環境中での耐応力腐食割れ感受性も改善するため、Ｎｉやその他の合金とのバランスも考え、Ｃｒ量は２０．０〜２３．０％の範囲とする。好ましくは２１．５〜２３．０％の範囲である。
【００４３】
Ｍｏ：８．０〜１０．０％
Ｍｏは、耐孔食性、耐隙間腐食性を向上させる。また、Ｎｉとの複合添加によって、サワー環境中での耐応力腐食割れ感受性も改善するため、Ｎｉやその他の合金とのバランスも考え、Ｍｏ量は８．０〜１０．０％の範囲とする。好ましくは８．５〜１０．０％の範囲である。
【００４４】
Ｆｅ：５．０％以下
Ｆｅは、原料としてフェロクロム、フェロモリブデン等を用いた場合、不可避的に混入する不純物であり、５．０％を超えるとＮｉ量が低下して耐食性が低下するため、Ｆｅ量は５％以下とする。好ましくは３．５％以下である。
【００４５】
Ａｌ：０．０２〜０．４０％
Ａｌは有効な脱酸元素であり、０．０２％以上から効果が発現する。しかしながら、０．４０％を超えて含有すると耐応力腐食割れ性が劣化するため、Ａｌ量は０．０２〜０．４０％の範囲とする。好ましくは０．０２〜０．２５％の範囲である。
【００４６】
Ｔｉ：０．１０〜０．４０％
ＴｉはＣの固定化元素として有効であり、クラッド鋼板製造時の熱履歴で炭化物として析出する。しかしながら、多量に含有すると、クラッド鋼板の接合界面で金属間化合物として析出し、接合性を阻害するため、Ｔｉ量は０．１０〜０．４０％の範囲とする。好ましくは０．１０〜０．３０％の範囲である。なお、０．１０％未満の含有量では、Ｃの固定が不完全となり、耐食性を劣化する炭化物の析出原因となるため、下限を０．１０％以上とする。
【００４７】
Ｎｂ＋Ｔａ：３．１５〜４．１５％
ＮｂとＴａはＣの固定化元素として有効であり、クラッド鋼板製造時の熱履歴で炭化物として析出する。しかし、多量に含有すると低融点の金属間化合物を形成し、熱間加工性が低下するため、Ｎｂ＋Ｔａは３．１５〜４．１５％の範囲とする。
【００４８】
残部：Ｎｉ
Ｎｉは高Ｎｉ合金の主要元素であり、耐食性を向上させる元素である。特に、サワー環境での耐応力腐食割れ性を著しく改善する。前述したように、ＣｒとＭｏとの複合添加効果でさらに耐食性は向上する。なお、Ｎｉ合金とは、合金成分のうちでＮｉ含有量が最も多い合金をいう。本願でのＮｉ量は５８％以上とするのが好ましい。
【００４９】
３．製造方法について
本発明のＮｉ合金クラッド鋼板の製造方法について以下に述べる。
【００５０】
加熱温度：１０５０℃以上、１２００℃以下
加熱時に合せ材を十分溶体化するために１０５０℃以上に加熱する。クラッド鋼の接合性の観点からは、加熱温度は高温である方が好ましいが、１２００℃を超えて加熱すると、Ｎｉ合金の熱間延性が劣化して、圧延中に素材割れが生じる、また、１２００℃を越えて加熱すると、母材の結晶粒粗大化によって靭性劣化を招く。よって、耐食性、低温靭性、接合性の観点から、加熱温度は１０５０℃以上、１２００℃以下の範囲とする。
【００５１】
９５０℃以上での圧下比：２．０以上
クラッド鋼は高温域での圧延によって、接合性が確保される。高温域での圧延が重要な理由としては、合せ材であるＮｉ合金と母材である低合金鋼の変形抵抗差が小さくなるため、圧延で理想的な接合界面となる点と、高温域では合せ材と母材との境界で元素相互拡散が進行しやすいためである。得に、Ｎｉ合金はオーステナイト系ステンレス鋼より変形抵抗が大きいことから、オーステナイト系ステンレスクラッド鋼板の場合より、高温での大きな圧下比が必要となる。よって、クラッド圧延用組立スラブを作製する段階で、組立スラブ内の真空度が１０−４ｔｏｒｒ以上の高真空を確保できれば、合せ材／母材界面で十分な金属接合を得るためには、９５０℃以上での圧下比（＝（圧延前の板厚）÷（圧延後の板厚））が２．０以上であれば良い。接合性の確保のためには、好ましくは、温度範囲は１０００℃以上であり、圧下比は２．５以上である。
【００５２】
母材の強度、低温靭性、特に脆性破壊の伝播停止特性を改善するには、オーステナイト低温域での高圧下と圧延直後の水冷が有効であることが明らかとなった。そこで制御圧延と圧延後の冷却条件について以下に述べる。なお、圧延、冷却過程における温度は鋼板表面温度を意味するものとする。
【００５３】
制御圧延：９００℃以下において累積圧下率５０％以上、圧延終了温度：７５０℃以上
母材中のオーステナイト未再結晶にて累積圧下率が５０％以上の圧延を行うことにより、オーステナイト粒が伸展し、その後の加速冷却で変態生成するベイナイトが微細化し靭性が向上する。圧延仕上げ温度が７５０℃未満まで低下しすぎると、元素拡散の進行が生じにくく接合性の劣化に繋がり、また、合せ材中の炭化物の析出が促進し、耐食性が劣化する。よって、制御圧延は、母材の強度、低温靭性と合せ材の耐食性、クラッド鋼の接合性を全て確保するために、制御圧延開始温度は９００℃以下、累積圧下率は５０％以上とし、７５０℃以上の温度で仕上げ圧延を終了することとした。
【００５４】
冷却速度：３℃／ｓ以上、冷却停止温度：６００℃以下
圧延終了後に６００℃以下まで加速冷却するのは、母材の強度、低温靭性を担保するためである。冷却速度は、耐食性に大きく影響し、冷却速度は３℃／ｓ未満では、圧延直後からの冷却過程において、合せ材中に炭化物が析出し、耐食性が劣化する。よって、冷却停止温度は６００℃以下とし、冷却速度は３℃／ｓ以上とする。冷却速度は、好ましくは、５℃／ｓ以上である。
【００５５】
本発明のクラッド鋼の母材素材ならびに合せ材素材は、前記した成分範囲に調整され、常法等により溶製することができる。クラッド圧延用組立スラブは、母材／合せ材／合せ材／母材というように重ね合わせた形式が製造上効率的であり、また冷却時の反りを考慮すると、母材同士、合せ材同士は等厚であることが望ましい。もちろん、上記で記述した組立方式に限定する必要が無いことは言うまでも無い。
【実施例１】
【００５６】
以下に本発明の実施例を比較例と対比しつつ説明する。ここで、溶接部靭性の評価は、シャルピー試験により行った。シャルピー試験片のノッチ位置は、溶接金属と母材の境界であるボンド部から、母材側へ３ｍｍ（ＨＡＺ３ｍｍ）の位置とした。試験温度は、−２０℃で実施した。本発明では−２０℃の吸収エネルギー（ｖＥ−２０℃）が１００Ｊ以上を靭性に優れているものとした。
【００５７】
また、母材の機械的特性は、ＡＰＩ−５Ｌに準拠した引張試験片とＤＷＴＴ試験片を採取し、引張試験とＤＷＴＴ試験をおこなった。引張試験は、ＹＳが４５０ＭＰａ以上、ＴＳが５３５ＭＰａ以上を母材強度に優れているものとし、ＤＷＴＴ試験は、−２０℃を試験温度とし、延性破面率８５％以上を母材の低温靭性に優れているものとした。
【００５８】
また、合せ材の耐食性試験は、ＪＩＳ  Ｇ０５７３  ステンレス鋼の６５体積％硝酸腐食試験（ヒューイ試験）方法に準拠した。試験方法は、沸騰させた６５％硝酸溶液中に試験片を４８時間浸漬させ、試験前後の重量変化から腐食速度（ｇ／ｍ２・ｈ）を算出し、新たな沸騰させた６５％硝酸溶液中に同一試験片を再び浸漬させる。この４８時間浸漬試験を５回繰り返し、５回の腐食速度の平均値から耐食性能を評価した。評価基準は、０．７５ｇ／ｍ２・ｈ以下のものを耐食性能が良好であると判断した。
【００５９】
また、クラッド鋼としての接合性は、ＪＩＳ  Ｇ０６０１：２０１２のクラッド鋼の試験方法に記載のせん断強さ試験に準拠して行った。評価基準はせん断強さが３００ＭＰａ以上のものを接合性が良好であると判断した。
【００６０】
表１に母材の化学成分を、表２に合せ材の化学成分を、表３に製造条件を示す。表４には試験結果の総合評価を示す。
【００６１】
【表１】
0006024643.tif 000002
【００６２】
【表２】
0006024643.tif 000003
【００６３】
【表３】
0006024643.tif 000004
【００６４】
【表４】
0006024643.tif 000005
【００６５】
表１には、母材の化学成分実績を示す。鋼Ｎｏ．Ａ１〜Ａ１０は本発明の範囲に属する発明例である。一方、鋼Ｎｏ．Ｂ１〜Ｂ４は何れかの成分が発明の範囲外となっている比較例である。表２には、合せ材の化学成分実績を示す。鋼Ｎｏ．Ｃ１〜Ｃ３は本発明の範囲に属する発明例である。一方、Ｎｏ．Ｄ１はＣが上限を外れた比較例である。表３には、表１に示す化学成分の母材と、表２に示す化学成分の合せ材を使ってクラッド鋼板を製造した製造実績を示す。製造方法Ｎｏ．Ｅ１〜Ｅ１０は、加熱、圧延、冷却のいずれの製造条件とも発明の範囲に属する発明例である。一方、製造方法Ｎｏ．Ｆ１〜Ｆ５は加熱、圧延、冷却のいずれかの製造条件が発明の範囲外である比較例である。
【００６６】
表４には、製造した各種クラッド鋼の試験結果を示す。表には、母材の引張試験、落重試験の結果、溶接試験結果（ＨＡＺ３ｍｍでのシャルピー試験）、せん断試験結果および合せ材の腐食試験結果を示す。実施例Ｎｏ．１〜１７はいずれの試験も目標値をクリアした発明例である。実施例Ｎｏ．１８、１９は母材の化学成分が発明の範囲外であり、Ｎｏ．２０、２１は母材と合せ材の化学成分が発明の範囲外であり、Ｎｏ．２２〜２６は何れかの製造条件が発明の範囲外であるため各種試験結果が目標値に達しなかった。